(57)【要約】【課題】プリント品質向上、多彩なデザインの表現性を付与するための機能性インクを、プリント品質劣化や故障発生、図柄の再現性などの不具合なく実現することができるテキスタイルプリント装置及びそれを用いたテキスタイルプリント方法を提供する。【解決手段】ベルト表面に接着手段を有し、布帛を貼り付けて搬送する粘着性ベルトと、該粘着性ベルトを駆動するローラと、機能性インクを付与するインクジェットヘッドと、該布帛に該機能性インクを付与した後に該布帛を乾燥する乾燥手段と、該布帛にカラーインクを付与するインクジェットヘッドとを備えたことを特徴とするテキスタイルプリント装置。【選択図】図２
2010106374.tif 000002
【特許請求の範囲】
【請求項１】
ベルト表面に接着手段を有し、布帛を貼り付けて搬送する粘着性ベルトと、該粘着性ベルトを駆動するローラと、機能性インクを付与するインクジェットヘッドと、該布帛に該機能性インクを付与した後に該布帛を乾燥する乾燥手段と、該布帛にカラーインクを付与するインクジェットヘッドとを備えたことを特徴とするテキスタイルプリント装置。
【請求項２】
前記接着手段が、地貼り剤を有する手段であることを特徴とする請求項１に記載のテキスタイルプリント装置。
【請求項３】
前記地貼り剤が、感熱型地貼り剤であることを特徴とする請求項２に記載のテキスタイルプリント装置。
【請求項４】
前記乾燥手段は、温度制御可能な風または温風を、前記機能性インクが吐出された布帛に吹き付ける手段であることを特徴とする請求項１〜３のいずれか１項に記載のテキスタイルプリント装置。
【請求項５】
前記機能性インクを付与するインクジェットヘッドは、防風手段を有することを特徴とする請求項１〜４のいずれか１項に記載のテキスタイルプリント装置。
【請求項６】
前記乾燥手段は、前記機能性インクが付与された布帛を保持搬送する粘着性ベルト裏面に接触する温度制御可能なホットプレートであることを特徴とする請求項１〜３のいずれか１項に記載のテキスタイルプリント装置。
【請求項７】
前記乾燥手段は、可視光或いは遠赤外光を、前記機能性インクが吐出された布帛に照射する手段であることを特徴とする請求項１〜３のいずれか１項に記載のテキスタイルプリント装置。
【請求項８】
前記乾燥手段は、前記機能性インクが付与された布帛を保持搬送する粘着性ベルトの裏面から加熱する温度制御が可能なヒートローラであることを特徴とする請求項１〜３のいずれか１項に記載のテキスタイルプリント装置。
【請求項９】
前記乾燥手段は、前記機能性インクが吐出された布帛にマイクロ波を照射するマイクロ波照射部であることを特徴とする請求項１〜３のいずれか１項に記載のテキスタイルプリント装置。
【請求項１０】
請求項１〜９のいずれか１項に記載のテキスタイルプリント装置を用いて、布帛に機能性インクを付与し、次いで、カラーインクで記録するテキスタイルプリント方法であって、該機能性インクは、水溶性高分子、ｐＨ調整剤及びヒドロトロピー剤から選ばれる少なくとも１種の化合物を含有することを特徴とするテキスタイルプリント方法。
【請求項１１】
前記水溶性高分子は、水酸基価が５０ｍｇＫＯＨ／ｇ未満で、重量平均分子量が１０００以上、１０００００以下であり、かつ２５℃の水あるいはアルカリ水溶液に対して１０質量％以上の溶解度を有することを特徴とする請求項１０のテキスタイルプリント方法。
【請求項１２】
前記水溶性高分子が、ポリビニルピロリドン、ポリエチレングリコール、エチレンオキサイドプロピレンオキサイド共重合物、グリセリンのポリエチレンオキサイド付加物、グリセリンのポリプロピレン付加物、ジグリセリンのポリエチレンオキサイド付加物、ジグリセリンのポリプロピレン付加物及びアクリル樹脂から選ばれる少なくとも１種であることを特徴とする請求項１０または１１に記載のテキスタイルプリント方法。
【請求項１３】
前記ｐＨ調整剤が、無機塩基化合物であることを特徴とする請求項１０〜１２のいずれか１項に記載のテキスタイルプリント方法。
【請求項１４】
前記無機塩基化合物が、カリウム塩を含有することを特徴とする請求項１３のテキスタイルプリント方法。
【請求項１５】
前記ｐＨ調整剤が、有機酸または強酸のアンモニウム塩であることを特徴とする請求項１０〜１２のいずれか１項に記載のテキスタイルプリント方法。
【請求項１６】
前記ヒドロトロピー剤が、尿素誘導体、アミド化合物及びスルホンアミド化合物から選ばれる少なくとも１種であることを特徴とする請求項１０〜１５のいずれか１項に記載のテキスタイルプリント方法。
【請求項１７】
前記機能性インクが、低表面張力溶剤及び界面活性剤から選ばれる少なくとも１種を含むことを特徴とする請求項１０〜１６のいずれか１項に記載のテキスタイルプリント方法。
【請求項１８】
前記カラーインクが、水溶性高分子を含有することを特徴とする請求項１０〜１７のいずれか１項に記載のテキスタイルプリント方法。
【請求項１９】
前記水溶性高分子が、酸価が１００ｍｇＫＯＨ／ｇ以上、３００ｍｇＫＯＨ／ｇ以下であり、かつ重量平均分子量が３０００以上、３００００以下であることを特徴とする請求項１８に記載のテキスタイルプリント方法。
【発明の詳細な説明】
【技術分野】
【０００１】
本発明は、テキスタイルプリント装置及びテキスタイルプリント方法に関し、詳しくは、カラーインクでのプリントに先立ち、プリント品質向上と多彩なデザイン表現性を付与するための機能性インクを付与するインクジェットヘッドを備えたテキスタイルプリント装置及びそれを用いたテキスタイルプリント方法に関するものである。
【背景技術】
【０００２】
インクジェットプリント技術は、デジタル画像データをもとに種々の基材上に直接プリントできるオンデマンドプリント技術として多方面で活用されている。また、インクジェット捺染分野においても、布帛上にインクジェット方式でプリントするプリント装置も、多数実用化されている。しかしながら、布帛に直接インクジェットプリント装置でプリントした場合、インクのにじみを十分に抑えることが出来ない、あるいは高い画像濃度が十分に得られないなど、品質面での改善すべき点は多々ある。
【０００３】
従来は、最終的なプリント品質を改善するために、布帛に特別な処理（前処理工程という）を施したのちインクジェットプリントする場合が多いが、この前処理を用いた方法では、工程数が増加し、インクジェットプリント方式の利点であるデジタルプリントの短納期、小ロット生産適性などの特性を十分発揮したものとはいえない。また、布帛の前処理によるコスト増も大きな問題である。
【０００４】
さらに、デジタルプリントの利点を生かして多彩なデザインの表現性を付与するため、種々の複合的な加工をすることの要望があるが、従来のインクジェット捺染に用いられていたプリント装置では満足いくものは得られていないのが現状である。
【０００５】
インクジェットプリント方式のオンデマンドプリント特性を活かしつつ、プリント品質向上や、多彩なデザイン表現性を付与するために、カラーインクとは別の機能性液体を用意し、カラーインク付与と連続した工程で機能性液体を付与する方法が知られている。
【０００６】
一方、にじみ抑制を目的として、機能性液体をインクジェットヘッドを用いて付与することで、前処理をなくす試みがされている（例えば、特許文献１参照。）。
【０００７】
特許文献１に記載の方法では、にじみ防止剤を含む第１のインクで画像縁取りをする方法が開示されている。にじみ抑制剤としては、疎水性物質で水をはじく性質を有する化合物の添加が開示されているが、この方法は白地と画像部の境界のにじみ防止や、異なる特定の色相の境界のにじみ防止を目的とした発明である。この発明では、より表現力を増した階調表現をもつプリント画像でのにじみ抑制には対応できない。また、細線やディテール画像表現には向いているとは言い難い方法である。すなわち、第１のインクのプリント域とカラーインクのプリント画像を正確に合わせなければならないが、布帛を用いた場合には、布帛自身が伸縮しやすく、位置合わせも非常に困難となる。更に、第１のインク自体も布帛に対してにじむため、非常に細かい細線は原理的に描くことが困難である。
【０００８】
本発明者らは、上記各方法を踏まえ、機能性液体の付与をカラーインク付与と連続的に行う方法について種々検討を進めた結果、複数の課題が存在することが判明した。
【０００９】
第１の課題は、機能性液体及びカラーインクを付与すると、布帛上に付与する総液体量が多くなってしまう、これによりにじみが劣化したり、発色濃度が低下するなどの品質が劣化したり、布帛の搬送装置が汚れ、次のプリントを汚染してしまう故障などが発生することである。
【００１０】
上記第１の課題を改善する方法として、機能性液体を付与後、プリンタ内に乾燥装置を設け乾燥することが考えられる。本発明者らは乾燥工程を付加した検討も行った。しかしながら、ここでは第２の課題が存在することが判明した。布帛に液体を付与し、濡らした後、乾燥すると、その過程で布帛が伸縮し、プリント図柄の再現性が劣化してしまう。特に、機能性液体の付与量が多いほど伸縮度合いは大きく、その結果、プリント図柄の再現性が著しく劣化してしまうことが判明した。
【特許文献１】特開平９−２９６３８０号公報
【発明の開示】
【発明が解決しようとする課題】
【００１１】
本発明は、上記課題に鑑みなされたものであり、その目的は、プリント品質向上、多彩なデザインの表現性を付与するための機能性インクを、プリント品質劣化や故障発生、図柄の再現性などの不具合なく実現することができるテキスタイルプリント装置及びそれを用いたテキスタイルプリント方法を提供することにある。
【課題を解決するための手段】
【００１２】
本発明の上記目的は、以下の構成により達成される。
【００１３】
１．ベルト表面に接着手段を有し、布帛を貼り付けて搬送する粘着性ベルトと、該粘着性ベルトを駆動するローラと、機能性インクを付与するインクジェットヘッドと、該布帛に該機能性インクを付与した後に該布帛を乾燥する乾燥手段と、該布帛にカラーインクを付与するインクジェットヘッドとを備えたことを特徴とするテキスタイルプリント装置。
【００１４】
２．前記接着手段が、地貼り剤を有する手段であることを特徴とする前記１に記載のテキスタイルプリント装置。
【００１５】
３．前記地貼り剤が、感熱型地貼り剤であることを特徴とする前記２に記載のテキスタイルプリント装置。
【００１６】
４．前記乾燥手段は、温度制御可能な風または温風を、前記機能性インクが吐出された布帛に吹き付ける手段であることを特徴とする前記１〜３のいずれか１項に記載のテキスタイルプリント装置。
【００１７】
５．前記機能性インクを付与するインクジェットヘッドは、防風手段を有することを特徴とする前記１〜４のいずれか１項に記載のテキスタイルプリント装置。
【００１８】
６．前記乾燥手段は、前記機能性インクが付与された布帛を保持搬送する粘着性ベルト裏面に接触する温度制御可能なホットプレートであることを特徴とする前記１〜３のいずれか１項に記載のテキスタイルプリント装置。
【００１９】
７．前記乾燥手段は、可視光或いは遠赤外光を、前記機能性インクが吐出された布帛に照射する手段であることを特徴とする前記１〜３のいずれか１項に記載のテキスタイルプリント装置。
【００２０】
８．前記乾燥手段は、前記機能性インクが付与された布帛を保持搬送する粘着性ベルトの裏面から加熱する温度制御が可能なヒートローラであることを特徴とする前記１〜３のいずれか１項に記載のテキスタイルプリント装置。
【００２１】
９．前記乾燥手段は、前記機能性インクが吐出された布帛にマイクロ波を照射するマイクロ波照射部であることを特徴とする前記１〜３のいずれか１項に記載のテキスタイルプリント装置。
【００２２】
１０．前記１〜９のいずれか１項に記載のテキスタイルプリント装置を用いて、布帛に機能性インクを付与し、次いで、カラーインクで記録するテキスタイルプリント方法であって、該機能性インクは、水溶性高分子、ｐＨ調整剤及びヒドロトロピー剤から選ばれる少なくとも１種の化合物を含有することを特徴とするテキスタイルプリント方法。
【００２３】
１１．前記水溶性高分子は、水酸基価が５０ｍｇＫＯＨ／ｇ未満で、重量平均分子量が１０００以上、１０００００以下であり、かつ２５℃の水あるいはアルカリ水溶液に対して１０質量％以上の溶解度を有することを特徴とする前記１０のテキスタイルプリント方法。
【００２４】
１２．前記水溶性高分子が、ポリビニルピロリドン、ポリエチレングリコール、エチレンオキサイドプロピレンオキサイド共重合物、グリセリンのポリエチレンオキサイド付加物、グリセリンのポリプロピレン付加物、ジグリセリンのポリエチレンオキサイド付加物、ジグリセリンのポリプロピレン付加物及びアクリル樹脂から選ばれる少なくとも１種であることを特徴とする前記１０または１１に記載のテキスタイルプリント方法。
【００２５】
１３．前記ｐＨ調整剤が、無機塩基化合物であることを特徴とする前記１０〜１２のいずれか１項に記載のテキスタイルプリント方法。
【００２６】
１４．前記無機塩基化合物が、カリウム塩を含有することを特徴とする前記１３のテキスタイルプリント方法。
【００２７】
１５．前記ｐＨ調整剤が、有機酸または強酸のアンモニウム塩であることを特徴とする前記１０〜１２のいずれか１項に記載のテキスタイルプリント方法。
【００２８】
１６．前記ヒドロトロピー剤が、尿素誘導体、アミド化合物及びスルホンアミド化合物から選ばれる少なくとも１種であることを特徴とする前記１０〜１５のいずれか１項に記載のテキスタイルプリント方法。
【００２９】
１７．前記機能性インクが、低表面張力溶剤及び界面活性剤から選ばれる少なくとも１種を含むことを特徴とする前記１０〜１６のいずれか１項に記載のテキスタイルプリント方法。
【００３０】
１８．前記カラーインクが、水溶性高分子を含有することを特徴とする前記１０〜１７のいずれか１項に記載のテキスタイルプリント方法。
【００３１】
１９．前記水溶性高分子が、酸価が１００ｍｇＫＯＨ／ｇ以上、３００ｍｇＫＯＨ／ｇ以下であり、かつ重量平均分子量が３０００以上、３００００以下であることを特徴とする前記１８に記載のテキスタイルプリント方法。
【発明の効果】
【００３２】
本発明により、プリント品質向上、多彩なデザインの表現性を付与するための機能性インクを、プリント品質劣化や故障発生、図柄の再現性などの不具合なく実現することができるテキスタイルプリント装置及びそれを用いたテキスタイルプリント方法を提供することができた。
【発明を実施するための最良の形態】
【００３３】
以下、本発明を実施するための最良の形態について詳細に説明する。
【００３４】
本発明者は、上記課題に鑑み鋭意検討を行った結果、ベルト表面に粘着手段を有し、布帛を貼り付けて搬送する粘着性ベルトと、該粘着性ベルトを駆動するローラと、機能性インクを付与するインクジェットヘッドと、該布帛に該機能性インクを付与した後に該布帛を乾燥する乾燥手段と、該布帛にカラーインクを付与するインクジェットヘッドとを備えたことを特徴とするテキスタイルプリント装置により、プリント品質向上、多彩なデザインの表現性を付与するための機能性インクを、プリント品質劣化や故障発生、図柄の再現性などの不具合なく実現することができるテキスタイルプリント装置を実現することができることを見出し、本発明に至った次第である。
【００３５】
すなわち、機能性インク、カラーインクを連続して付与すると、付与する液体総量が、布帛のインク受容量に近い容量あるいは超えてしまい、その結果、にじみの発生や装置汚染が生じる。このため、機能性インクとしては、インクジェットヘッドから必要最小量を付与し、さらに、機能性インクはカラーインクが付与される前に、一部あるいは全部を乾燥する必要がある。このとき、布帛は機能性インクで一旦濡れて、その後乾燥されるので、収縮してしまい、カラープリントでの画像がゆがんでしまうという課題を有している。本発明では、この課題に対し、布帛が濡れた後の乾燥による収縮を防止するめ、連続した粘着性ベルトを用いて、布帛を強く貼り付けられて搬送することにより、上記各課題を解決することができたものである。
【００３６】
以下、本発明のテキスタイルプリント装置及びそれを用いたテキスタイルプリント方法の詳細について説明する。
【００３７】
《テキスタイルプリント装置》
〔粘着性ベルト〕
本発明のテキスタイルプリント装置においては、ベルト表面に粘着手段を有し、布帛を貼り付けて搬送する粘着性ベルトを用いることを特徴の一つとする。
【００３８】
本発明に係る地貼り剤を有し布帛を貼り付けて搬送する粘着性ベルトは、連続した無端ベルトを駆動ローラにて駆動、搬送させて、粘着手段で保持した布帛を搬送する。本発明においては、粘着性ベルトが、粘着手段としてベルト表面に地貼り剤を付与した手段で、布帛と接する側の全面に地貼り剤を有し、粘着性を有することが好ましい。
【００３９】
本発明のテキスタイルプリント装置においては、布帛は、ニップローラ等を介して粘着性ベルトに貼り付けられた後、機能性インクを付与するインクジェットヘッド下部に搬送される。ここで、機能性インクが付与され、その下流部に位置する機能性インクを乾燥する乾燥工程を経て、カラーインクを付与するインクジェットヘッド下部に搬送されて、カラーインクが付与され、画像が形成される。この間の連続的工程において、布帛を１つの粘着ベルト上に貼り付けたまま搬送することで、布帛の収縮を実質的に抑えることができる。カラーインクで画像記録を行った後、布帛は粘着性ベルトから剥がされ、必要に応じて乾燥工程を経た後、巻き取りローラなどに巻き取られる。
【００４０】
本発明に係る粘着手段として好適に用いられる地貼り剤としては、加熱によって粘着性が発揮される感熱型の地貼り剤と加圧することで粘着性が発揮される感圧型の地貼り剤などを用いることができる。市販されているものとしては、例えば、株式会社  横浜ポリマー研究所製の捺染用地貼り剤ＨＡシリーズ（感熱型地貼り剤）、同ＳＩシリーズ（感圧型地貼り剤）等がある。また、特開２００６−１７６２６７号、特開２００６−１９９４９８号、特開２００６−２６４８０５号、特開２００６−２６４８０６号等の各公報に記載の地貼り剤を用いることが出来る。
【００４１】
地貼り剤の粘着性ベルトへの付与方法としては、例えば、無端ベルト基材上に、塗布、または貼り付けにより付与することができる。
【００４２】
（感熱型地貼り剤）
本発明において、地貼り剤として感熱型地貼り剤を用いることが好ましい。テキスタイルプリント装置内の乾燥機による熱で、地貼り剤と布帛の密着性が向上し、布帛はがれ故障が起こりにくくなり、貼り付け位置が固定されるので、プリント画像の再現性が高まる。特に、インクなどの液体が布帛に付与されると、布帛と地貼り剤との密着性は低下することが判明した、さらに、本発明で規定する構成のように、機能性インクを付与することで、付与する総液体量が増大する場合、地貼り剤と布帛がより剥がれやすくなり、このため、プリンタ装置内の乾燥機による熱で感熱型地貼り剤と布帛の密着性を向上させることは特に好ましい態様の１つである。
【００４３】
さらに、感熱性地貼り剤をベルト上に塗布する際に熱エネルギーを付与する必要があるが、本発明に係る乾燥手段を、この塗布時の加熱に使用することが可能である。
【００４４】
地貼り剤を有し、布帛を貼り付けて搬送する本発明に係る粘着性ベルトには、布帛の厚さや、付与するインク量により、機能性インクあるいはカラーインクによる汚れが発生する場合がある。このような場合に備え、カラーインクでプリントした後、布帛が剥がされた以降、再度布帛を貼り付けるまでの間に、ベルト洗浄機構を設けることは好ましい。機能性インクあるいはカラーインクに高分子化合物を添加した場合、該ベルト洗浄機構で、該高分子の溶解性のある洗浄液を用意し、洗浄することは好ましい。
【００４５】
〔機能性インクを付与するインクジェットヘッド〕
本発明のテキスタイルプリント装置においては、機能性インクをインクジェットヘッド（以下、単にヘッドともいう）より付与することを特徴の一つとする。
【００４６】
機能性インクをヘッドで付与することで、必要な部位に必要な量を均一にムラなく付与することが出来る。このことは機能性インクを乾燥する際の乾燥負荷を大きく低減することができる。
【００４７】
機能性インクを付与するヘッドは、後述するカラーインクを付与するヘッドを搭載したキャリッジと別キャリッジに搭載することが好ましい。別キャリッジに機能性インクを付与するヘッドを搭載することで、機能性インクを付与した後、カラーインクを付与するまでの間に乾燥装置を設けて効果的に乾燥することができる観点から好ましい。
【００４８】
機能性インクの吐出に用いるヘッドとしては、ピエゾ方式、サーマル方式、コンチニュアス方式などさまざまな方法から選択することができる。ピエゾ方式、コンティニュアス方式は高分子材料を含むインクなどでも安定に射出する可能性が高く好ましい、特にピエゾ方式は小型で集積度が高く好ましい。
【００４９】
機能性インクの吐出に用いるヘッドは、単数であっても複数用意してもよい。特に、複数用意することは好ましい。１種の機能性インクを複数ヘッドから付与すると、単位時間当たりの付与量を増やすことが出来る。また、機能性インクを複数種用意し、使い分けるなどの方法も適用することができる。布帛生地の種類、厚さや、画像ごとのカラーインク付与量が違う場合には、複数種の機能性インクを複数のヘッドに装着し、使い分ける方法は、より最適な機能化処理ができる観点から好ましい。
【００５０】
機能性インクの吐出に用いるヘッドより吐出する機能性インクのインク滴滴量としては、任意に設定することができるが、好ましくは１ｐｌから１００ｐｌの範囲から選択できる。
【００５１】
〔乾燥手段〕
本発明のテキスタイルプリント装置においては、粘着性ベルトに固定搬送されている布帛上に機能性インクの付与した後、布帛を乾燥する乾燥手段を有することを特徴とする。
【００５２】
本発明において、乾燥工程においては、付与された機能性インクの機能を最大限に発現する程度まで乾燥することが好ましい。多くの場合、機能性インクの付与により、後続のカラーインクでの記録と合わせて、総インク量が増えて、それによりにじみが発生しやすくなるため、可能な限り、布帛に付与された機能性インクの水分及び有機溶剤を乾燥することが必要である。ただし、乾燥条件としては、布帛が加熱しすぎで変質、変色しない程度にとどめる必要がある。また、過度の加熱は、粘着ベルトの特性劣化、寿命の短縮化を引き起こす恐れがあるため好ましくない。このため、布帛の温度を計測し、布帛温度に応じて加熱強度、加熱時間を制御することが好ましい。例えば、乾燥工程部の布帛表面温度を非接触または接触法により計測することができる。本発明においては、布帛表面温度を３０℃から８０℃の範囲で、布帛や機能性インクの組成ごとに適した温度設定をすることが好ましい。
【００５３】
上記乾燥工程においては、乾燥により機能性インクが保持していた水分や有機溶剤がプリンタ内部に充満すると、乾燥速度が低下するだけでなく、プリンタ内部のセンサーなどの電気系統が腐食などを起こす可能性があるので、これらの揮発成分はプリンタ外部に排出することが好ましい。例えば、排気塔を設け、ファンなどを利用し強制的に排出することが好ましい。
【００５４】
以下に、本発明のテキスタイルプリント装置において適用可能な乾燥手段の具体的な方法について説明する。ただし、本発明は、以下に説明する乾燥手段にのみ限定されるものではない。
【００５５】
（温度制御可能な風または温風による乾燥手段）
本発明のテキスタイルプリント装置においては、乾燥手段が温度制御可能な風または温風を、機能性インクが吐出された布帛に吹き付ける手段であることが、好ましい態様の１つである。
【００５６】
この様な方法により乾燥を行う際には、布帛に吹き付けた温度制御可能な風または温風が、隣接して配置されているカラーインク吐出用のヘッドやそのヘッドから出射されたカラーインク液滴に影響を与え、カラーインクの吐出安定性や飛翔するカラーインク液滴精度を損なう恐れがあるため、最適の送風条件に制御することが重要である。
【００５７】
温風付与手段としては、主には温度を付与する電熱線等の発熱体と、温風を布帛に供給するための送風ファンとで構成されている。
【００５８】
〈防風手段〉
上記のような温風付与手段を用いる場合には、布帛に吹き付けた温度制御可能な風または温風が、隣接して配置されているカラーインク吐出用のヘッドやそのヘッドから出射されたカラーインク液滴への影響を防止する観点から、機能性インクを付与するインクジェットヘッドに、防風手段を設けることが好ましい。
【００５９】
（ホットプレートを用いた乾燥手段）
本発明のテキスタイルプリント装置においては、乾燥手段が、機能性インクが付与された布帛を保持搬送する粘着性ベルト裏面に接触して配置された温度制御可能なホットプレートであることが、好ましい態様の１つである。この乾燥手段においても、布帛表面温度を測定して、ホットプレートの加熱温度を最適条件に制御することが重要である。
【００６０】
（可視光或いは遠赤外光を用いた乾燥手段）
本発明のテキスタイルプリント装置においては、乾燥手段が、可視光或いは遠赤外光を、機能性インクが吐出された布帛に照射する手段であることが、好ましい態様の１つである。
【００６１】
可視光或いは遠赤外光の照射に際しては、エネルギー効率を高めるため、布帛に面する反対側に反射板を設け、照射光をなるべく布帛表面に向ける工夫をすることは好ましい。
【００６２】
可視光或いは遠赤外光の照射光源としては、例えば、遠赤外線ヒータとしては、ハイベック社製のＨＹＧ−ＣＧ（加熱長１７００ｍｍ、定格出力４．２５ｋＷ）などを用いることができる。
【００６３】
（ヒートローラを用いた乾燥手段）
本発明のテキスタイルプリント装置においては、乾燥手段が、機能性インクが付与された布帛を保持搬送する粘着性ベルトの裏面から加熱する温度制御が可能なヒートローラであることが、好ましい態様の１つである。この乾燥手段においても、布帛表面温度を測定して、ヒートローラの加熱温度を最適条件に制御することが重要である。
【００６４】
ヒートローラとは、中心部に外周部を過熱するための温度コントロール可能な熱源（例えば金属抵抗発熱体、ハロゲンランプなど）を装着した熱伝導性のよい金属（例えばアルミニウム，ステンレス，鉄，銅等）又はプラスチック素材（例えばベークライト等）を用いたローラで構成され、その最外周部がテフロン（登録商標）又はシリコンゴムなどによって被覆され外周が適度に加熱されている搬送ローラである。
【００６５】
（マイクロ波を照射する手段を用いた乾燥手段）
本発明のテキスタイルプリント装置においては、乾燥手段が、機能性インクが吐出された布帛にマイクロ波を照射するマイクロ波照射部であることが好ましい。
【００６６】
マイクロ波は、周波数１ＧＨｚ〜３ＴＨｚ、波長０．１〜３００ｍｍ位のＵＨＦ〜ＥＨＦ帯の総称で、２．４５ＧＨｚの周波数のマイクロ波発生装置が一般的であるが、１〜１００ＧＨｚの周波数のマイクロ波を用いることができる。
【００６７】
例えば、２．４５ＧＨｚマイクロ波照射機（四国計測工業（株）製  μ−ｒｅａｃｔｏｒ）、２．４５ＧＨｚのマイクロ波を照射するマイクロ波発生装置（マグネトロン）等を挙げることができる。
【００６８】
〔カラーインクの付与に用いるインクジェットヘッド〕
カラーインクの付与に用いるインクジェットヘッドとしては、ピエゾ方式、サーマル方式、コンティニュアス方式などさまざまな方法から選択することができる。ピエゾ方式、コンティニュアス方式は高分子材料を含むインクなどでも安定に射出する可能性が高く好ましい、特にピエゾ方式は小型で集積度が高く好ましい。
【００６９】
〔テキスタイルプリント装置の構成〕
以下に、図を用いて上記説明した構成を備えたテキスタイルプリント装置について説明するが、本発明は、これら例示する図面に示す構成にのみ限定されるものではない。
【００７０】
図１は、本発明のテキスタイルプリント装置の構成の一例を示す概略図である。
【００７１】
図１は、本発明のテキスタイルプリント装置の粘着ベルトと、粘着性ベルトを駆動するローラと、機能性インクを付与するインクジェットヘッドと、布帛に機能性インクを付与した後に布帛を乾燥する乾燥手段と、布帛にカラーインクを付与するインクジェットヘッドの構成のみを示したものであり、本発明のテキスタイルプリント装置においては、その他に、機能性インク及びカラーインクを付与する制御手段等を備えている。
【００７２】
図１において、１は、サポートロール２、搬送ロール３に保持され、無端基材ベルト上に粘着手段、特に好ましくは地貼り剤を有する粘着性ベルトである。
【００７３】
右方向より搬送された布帛Ｐは、ニップロール４と粘着性ベルト１とで狭持され、粘着性ベルト１に固定される。次いで、機能性インクをヘッド５より布帛上に付与した後、温度制御可能な風または温風を吹き付ける手段で、内部にファン６Ａ及び発熱体６Ｂを備えた温風付与手段６により付与した機能性インクを十分に乾燥した後、カラーインクをヘッド７より布帛上に付与して画像形成を行う。
【００７４】
図２は、本発明のテキスタイルプリント装置の他の構成を示す概略図である。
【００７５】
図２に示すテキスタイルプリント装置は、上記図１に示したテキスタイルプリント装置に対し、機能性インク吐出用のヘッド５の上流側と、カラーインクを吐出するヘッド７の下流側に、それぞれ温風付与手段６を追加した構成である。機能性インク吐出用のヘッド５の上流側に設置した温風付与手段６により、布帛Ｐ及び粘着性ベルト１を加熱することにより、粘着性ベルト１が有する粘着手段に、布帛Ｐを強固に固定することができる。カラーインクを吐出するヘッド７の下流側に設けた温風付与手段６により、布帛に付与されたカラーインクを速やかに乾燥させることができる。
【００７６】
図３は、防風手段を備えた本発明のテキスタイルプリント装置の構成の一例を示す概略図である。
【００７７】
図３に示すテキスタイルプリント装置は、上記図２に示したテキスタイルプリント装置に対し、機能性インク吐出用のヘッド５とカラーインクを吐出するヘッド７のそれぞれの両端部に、防風手段としての排気ファン８を設けた構成である。この排気ファン８を設けることにより、温風付与手段６より送風される温度制御可能な風または温風による各ヘッド５の吐出面の乾燥や吐出するインク液滴の飛翔精度への影響を防止することができる。
【００７８】
図４は、防風手段を備えた本発明のテキスタイルプリント装置の構成の他の一例を示す概略図である。
【００７９】
図４に示すテキスタイルプリント装置は、上記図２に示したテキスタイルプリント装置に対し、機能性インク吐出用のヘッド５とカラーインクを吐出するヘッド７のそれぞれの両端部に、防風手段として防風壁９を設けた例を示してある。
【００８０】
図５は、本発明のテキスタイルプリント装置の他の乾燥手段を有する例を示す概略図である。
【００８１】
図５に示すテキスタイルプリント装置は、上記図１に示したテキスタイルプリント装置に対し、更に乾燥手段として、機能性インクを付与するヘッド５の位置で、布帛を保持搬送する粘着性ベルト裏面、及びカラーインクを付与するヘッド７の位置で、布帛を保持搬送する粘着性ベルト裏面に、それぞれベルトに接触する様にホットプレート１０を配置した例を示してある。
【００８２】
図６は、防風手段と乾燥手段を備えた本発明のテキスタイルプリント装置の他の例を示す概略図である。
【００８３】
図６に示すテキスタイルプリント装置は、上記図５に示したテキスタイルプリント装置に対し、更に図３で説明した排気ファン８を、防風手段として機能性インク吐出用のヘッド５とカラーインクを吐出するヘッド７の温風付与手段６と対向する面側にそれぞれ設置した例である。
【００８４】
図７は、防風手段と乾燥手段を備えた本発明のテキスタイルプリント装置の他の例を示す概略図である。
【００８５】
図７に示すテキスタイルプリント装置は、上記図５に示したテキスタイルプリント装置に対し、更に図４で説明した防風壁９を、防風手段として機能性インク吐出用のヘッド５とカラーインクを吐出するヘッド７の温風付与手段６の両端部に、それぞれ設置した例である。
【００８６】
図８は、本発明のテキスタイルプリント装置の他の乾燥手段を有する例を示す概略図である。
【００８７】
図８に示すテキスタイルプリント装置は、上記図２に示したテキスタイルプリント装置に対し、乾燥手段として、温度制御可能な風または温風を吹き付ける乾燥手段６に代えて、可視光或いは遠赤外光を用いた乾燥手段１１を用いた例を示している。
【００８８】
乾燥手段１１は、可視光或いは遠赤外光の照射光源１１Ｂ（例えば、ハロゲンランプ、遠赤外線ヒータ等）と、輻射されたエネルギーを有効に布帛Ｐに付与するための反射板１１Ａにより構成されている。
【００８９】
図９は、本発明のテキスタイルプリント装置の他の乾燥手段を有する例を示す概略図である。
【００９０】
図９に示すテキスタイルプリント装置は、乾燥手段としてホットプレート１０と可視光或いは遠赤外光の照射装置１１の両者を適用した例を示している。
【００９１】
図１０は、本発明のテキスタイルプリント装置の他の乾燥手段を有する例を示す概略図である。
【００９２】
図１０に示す構成は、乾燥手段として、１）機能性インクを付与するヘッド５の位置で、布帛を保持搬送する粘着性ベルト裏面、２）ヘッド５の下流側で布帛を保持搬送する粘着性ベルト裏面、及び３）カラーインクを付与するヘッド７の位置で、布帛を保持搬送する粘着性ベルト裏面の３箇所に、それぞれベルトに接触する様にホットプレート１０を配置した例を示してある。
【００９３】
図１１は、本発明のテキスタイルプリント装置の他の乾燥手段を有する例を示す概略図である。
【００９４】
図１１に示すテキスタイルプリント装置は、上記図１０に示したテキスタイルプリント装置に対し、乾燥手段として、ホットプレート１０に代えて、内部に発熱体を備えたヒートローラ１２を配置した例を示してある。
【００９５】
図１２は、本発明のテキスタイルプリント装置の他の乾燥手段を有する例を示す概略図である。
【００９６】
図１２に示すテキスタイルプリント装置は、上記図１０に示したテキスタイルプリント装置に対し、乾燥手段として、機能性インクを付与するヘッド５の上流側に可視光或いは遠赤外光の照射装置１１を、機能性インクを付与するヘッド５及びカラーインクを付与するヘッド７のそれぞれの下流側に、乾燥手段としてマイクロ波照射部１３設けた例を示してある。
【００９７】
《機能性インク》
次いで、本発明に係る機能性インクの構成について説明する。
【００９８】
本発明のテキスタイルプリント方法においては、プリント品質向上や、多彩なデザイン表現性を付与するために、機能性インクを用いることが特徴である。
【００９９】
本発明に係る機能性インクは、水溶性高分子、ｐＨ調整剤及びヒドロトロピー剤から選ばれる少なくとも１種の化合物を含有することを特徴とする。
【０１００】
〔水溶性高分子〕
本発明に係る機能性インクは、カラーインク記録によるにじみを抑制する観点から、水溶性高分子を含有することが好ましい。
【０１０１】
本発明に係る機能性インクに適用する水溶性高分子としては、水酸基価が５０ｍｇＫＯＨ／ｇ未満で、重量平均分子量が１０００以上、１０００００以下であり、かつ２５℃の水あるいはアルカリ水溶液に対して１０質量％以上の溶解度を有することが好ましい。
【０１０２】
本発明に係る水溶性高分子としては、ポリビニルピロリドン、ポリエチレングリコール、エチレンオキサイドプロピレンオキサイド共重合物、グリセリンのポリエチレンオキサイド付加物、グリセリンのポリプロピレン付加物、ジグリセリンのポリエチレンオキサイド付加物、ジグリセリンのポリプロピレン付加物及びアクリル樹脂から選ばれる少なくとも１種であることが好ましい。
【０１０３】
ポリビニルピロリドンは、分子量と相関する粘性特性値で分類されており、Ｋ（コリドン）１５、Ｋ３０、Ｋ６０（以上、東京化成工業社製）などが好ましく用いることができ、特に、Ｋ１５、Ｋ３０がインクジェット射出安定性が高く、かつ、にじみ抑制に効果があり好ましい。機能性インクへの添加量としては、固形分として２〜２０質量％添加することが好ましい。
【０１０４】
ポリエチレングリコールとしては、重量平均分子量が６００以上のものを好ましく用いることが出来る。さらに１０００以上、４０００以下のものが特ににじみ抑制に効果があり好ましい。機能性インクへの添加量としては、２質量％〜２０質量％添加することが好ましい。
【０１０５】
エチレンオキサイドプロピレンオキサイド共重合物としては、ポリプロピレングリコールの末端にポリエチレンオキサイドを付加させた構造のもの、ポリエチレングリコールの末端にポリプロピレンオキサイドを付加させた構造のもの、エチレンオキサイド−プロピレノキサイドのランダム共重合体などが挙げられる。
【０１０６】
ポリプロピレングリコールの末端にポリエチレンオキサイドを付加させた構造のものとしては、ＡＤＥＫＡ株式会社のアデカプルロニックＬ、Ｐ、Ｆシリーズに種々のエチレンオキサイド−プロピレンオキサイド配合比率品や種々の分子量のものが市販されており、それらから選択することが出来る。特に、ポリプロピレングリコール部の分子量が２０００以下で水溶性のものを好ましく用いることが出来る。具体的には、Ｌ−６２、Ｌ−６４、Ｆ−６８、Ｆ−８８，Ｆ−１０８、Ｌ−４４、Ｌ−３４、Ｌ−２３などを挙げることができる。
【０１０７】
ポリエチレングリコールの末端にポリプロピレンオキサイドを付加させた構造のものとしては、同じくＡＤＥＫＡ株式会社のリバースタイプ、１７Ｒ−２、１７Ｒ−３、１７Ｒ−４などから選択して用いることが出来る。
【０１０８】
エチレンオキサイドプロピレンオキサイド共重合物の機能性インクへの添加量としては、２質量％〜２０質量％添加することが好ましい。
【０１０９】
ジグリセリンのポリエチレンオキサイド付加物としては、坂本薬品工業株式会社のＳＣ−Ｅシリーズから選択して用いることができる。ＳＣ−Ｅ４５０、ＳＣ−Ｅ７５０、ＳＣ−Ｅ１０００、ＳＣ−Ｅ１５００などを好ましく用いることが出来る。機能性インクへの添加量としては、２質量％〜２０質量％添加することが好ましい。
【０１１０】
ジグリセリンのポリプロピレン付加物としては、坂本薬品工業株式会社のＳＣ−Ｐシリーズから選択して用いることができ、ＳＣ−Ｐ４００、ＳＣ−Ｐ７５０、ＳＣ−Ｐ１０００などを好ましく用いることが出来る。機能性インクへの添加量としては、２質量％〜２０質量％添加することが好ましい。
【０１１１】
水溶性高分子の機能性インクへの添加量として上記に挙げた好ましい範囲については、その下限未満では十分なにじみ抑制効果が発現できず、上限より大きな添加量ではインクジェット射出が不安定になり好ましくない。
【０１１２】
水溶性高分子は単独で用いても複数種を併用してもよい。
【０１１３】
〔ｐＨ調整剤〕
本発明に係る機能性インクには、発色性向上のためのｐＨ調整剤を添加することで、特に、カラーインクに酸性染料、あるいは反応性染料を用いた場合、プリント後の発色性向上に好ましい。
【０１１４】
カラーインクに反応性染料を用いる場合は、塩基性のｐＨ調整剤を用いることが好ましい。この場合、無機塩基化合物を用いてｐＨ調整したものが好ましい。
【０１１５】
無機塩基化合物としては、水酸化リチウム、水酸化ナトリウム、水酸化カリウム、炭酸リチウム、炭酸ナトリウム、炭酸カリウム、炭酸アンモニウム、炭酸水素ナトリウム、炭酸水素カリウム、炭酸水素アンモニウム、酢酸アンモニウム、酢酸リチウム、酢酸ナトリウム、酢酸カリウムなどを用いることができる。
【０１１６】
無機塩基化合物の添加量としては、０．１モル当量／Ｌ以上、１モル当量／Ｌ以下添加することが好ましい。
【０１１７】
特に、種々の無機塩基化合物について、機能性インクからの乾燥による析出性を評価したところ、無機塩基化合物として、カリウム塩を含む化合物が、機能性インクから析出しにくく好ましいことが判明した。同様に、酢酸塩もインクから析出しにくく好ましい。実際に、機能性インクにこれらの塩基を含有する場合、ヘッドでの乾燥目詰まりが起こりにくく好ましい。
【０１１８】
カリウム塩及び酢酸塩は単独で用いてもよいし、他の無機塩と併用してもよい。
【０１１９】
カラーインクに酸性染料を用いる場合は、弱酸性のｐＨ調整剤を用いることが好ましい。有機酸、強酸のアンモニウム塩をもちいることができ、特に硫酸アンモニウムを好ましく用いることができる。
【０１２０】
〔ヒドロトロピー剤〕
本発明においては、機能性インクに発色性向上のたにヒドロトロピー剤を添加することで、特にカラーインクに酸性染料、あるいは反応性染料を用いた場合プリント後の発色性向上に好ましい。ヒドロトロピー剤としては、水溶性のアミド類、スルホンアミド類、尿素、尿素誘導体等が挙げられる。特に尿素が好ましい。
【０１２１】
ヒドロトロピー剤は、機能性インク中、２質量％以上、４０質量％未満の量が好ましい。
【０１２２】
未処理の布帛のプリント後の品質向上のために機能性インクを用いる場合、上記の水溶性高分子、ｐＨ調整剤、ヒドロトロピー剤を併用することは好ましく、特に、水溶性高分子、ｐＨ調整剤、ヒドロトロピー剤を３種併用することは特に好ましい。
【０１２３】
また、カラーインクの布帛への浸透性を上げ、裏面までしっかり染めるため、あるいは、起毛性布帛などでの、毛足の奥まで染める目的で、機能性インクに浸透促進剤を添加することは好ましい。この場合、布帛は未処理のものであっても、従来のインクジェットプリント用前処理を施した布であってもその効果が得られるので好ましい。
【０１２４】
機能性インクに、前述の水溶性高分子、ｐＨ調整剤、ヒドロトロピー剤から選ばれる成分を少なくとも１種添加する場においても、浸透促進剤を併用することは好ましい。
【０１２５】
浸透促進剤としては、低表面張力溶剤もしくは活性剤から選択することができる。
【０１２６】
〔低表面張力溶剤〕
本発明においては、下記に示す低表面張力溶剤を用いることは好ましい。なお、括弧内の数値は、溶剤の表面張力値（ｍＮ／ｍ）を表す。
【０１２７】
グリコールエーテルとしては、エチレングリコールモノエチルエーテル（２８．２）、エチレングリコールモノブチルエーテル（２７．４）、ジエチレングリコールモノエチルエーテル（３１．８）、ジエチレングリコールモノブチルエーテル（３３．６）、トリエチレングリコールモノブチルエーテル（３２．１）、プロピレングリコールモノプロピルエーテル（２５．９）、ジプロピレングリコールモノメチルエーテル（２８．８）、トリプロピレングリコールモノメチルエーテル（３０．０）等が挙げられる。
【０１２８】
また、１，２−アルカンジオールとしては、１，２−ブタンジオール、１，２−ペンタンジオール、１，２−ヘキサンジオール（２８．１）、１，２−ヘプタンジオール等が挙げられる。
【０１２９】
〔界面活性剤〕
本発明に係る機能性インクにおいて、カラーインクの染料を布帛深部により浸透させたい場合には、各種の界面活性剤を用いることができる。
【０１３０】
本発明で用いることのできる界面活性剤として、特に制限はないが、例えば、ジアルキルスルホコハク酸塩類、アルキルナフタレンスルホン酸塩類、脂肪酸塩類等のアニオン性界面活性剤、ポリオキシエチレンアルキルエーテル類、ポリオキシエチレンアルキルアリルエーテル類、アセチレングリコール類、ポリオキシエチレン・ポリオキシプロピレンブロックコポリマー類等のノニオン性界面活性剤、アルキルアミン塩類、第四級アンモニウム塩類等のカチオン性界面活性剤が挙げられる。特にアニオン性界面活性剤及びノニオン性界面活性剤を好ましく用いることができる。
【０１３１】
カラーインクの染料を布帛深部によりいっそう浸透させるために、機能性インクの表面張力を２０ｍＮ／ｍ以上、３５ｍＮ／ｍ以下に制御することが好ましく、特に、シリコーン系活性剤もしくはフッ素系活性剤を添加して表面張力を制御することが好ましい。
【０１３２】
（シリコーン系活性剤もしくはフッ素系活性剤）
シリコーン系の界面活性剤としては、好ましくはポリエーテル変性ポリシロキサン化合物であり、例えば、信越化学工業製のＫＦ−３５１Ａ、ＫＦ−６４２やビッグケミー製のＢＹＫ３４５、ＢＹＫ３４７、ＢＹＫ３４８などが挙げられる。
【０１３３】
フッ素系の界面活性剤は、通常の界面活性剤の疎水性基の炭素に結合した水素の代わりに、その一部または全部をフッ素で置換したものを意味する。この内、分子内にパーフルオロアルキル基を有するものが好ましい。
【０１３４】
フッ素系の界面活性剤の内、ある種のものは大日本インキ化学工業社からメガファック（Ｍｅｇａｆａｃ）Ｆなる商品名で、旭硝子社からサーフロン（Ｓｕｒｆｌｏｎ）なる商品名で、ミネソタ・マイニング・アンド・マニファクチュアリング・カンパニー社からフルオラッド（Ｆｌｕｏｒａｄ）ＦＣなる商品名で、インペリアル・ケミカル・インダストリー社からモンフロール（Ｍｏｎｆｌｏｒ）なる商品名で、イー・アイ・デュポン・ネメラス・アンド・カンパニー社からゾニルス（Ｚｏｎｙｌｓ）なる商品名で、またファルベベルケ・ヘキスト社からリコベット（Ｌｉｃｏｗｅｔ）ＶＰＦなる商品名で、それぞれ市販されている。
【０１３５】
また、非イオン性フッ素系界面活性剤としては、例えば、大日本インキ社製のメガファックス１４４Ｄ、旭硝子社製のサーフロンＳ−１４１、同１４５等を挙げることができ、また、両性フッ素系界面活性剤としては、例えば、旭硝子社製のサーフロンＳ−１３１、同１３２等を挙げることができる。
【０１３６】
《カラーインク》
本発明に適用可能なカラーインクは、色剤のほか水溶性有機溶剤、各種添加剤を含有することができる。
【０１３７】
〔色剤〕
カラーインクが含有する色剤としては、反応性染料、酸性染料、分散染料、顔料などを用いることができる。
【０１３８】
各色材の含有量としては、特に制限はないが、例えば、反応性染料の含有量としては、３質量％以上、２０質量％未満であることが好ましく、更には、５質量％以上、１５質量％未満であることが好ましい。特に、同一色の水性インクで最も染料濃度の高い水性インク中の反応性染料の含有量は、１０質量％以上、１５質量％未満であることが好ましい。
【０１３９】
以下、本発明に係るカラーインクに適用可能な染料の具体例を列挙するが、本発明では、これら例示する染料にのみ限定されるものではない。
【０１４０】
本発明で用いることのできる反応性染料としては、例えば、アゾ染料、メチン染料、アゾメチン染料、キサンテン染料、キノン染料、フタロシアニン染料、トリフェニルメタン染料、ジフェニルメタン染料等を挙げることができる。
【０１４１】
具体的には、
Ｃ．Ｉ．Ｒｅａｃｔｉｖｅ  Ｙｅｌｌｏｗ２、３、７、１５、１７、１８、２２、２３、２４、２５、２７、３７、３９、４２、５７、６９、７６、８１、８４、８５、８６、８７、９２、９５、１０２、１０５、１１１、１２５、１３５、１３６、１３７、１４２、１４３、１４５、１５１、１６０、１６１、１６５、１６７、１６８、１７５、１７６、
Ｃ．Ｉ．Ｒｅａｃｔｉｖｅ  Ｏｒａｎｇｅ１、４、５、７、１１、１２、１３、１５、１６、２０、３０、３５、５６、６４、６７、６９、７０、７２、７４、８２、８４、８６、８７、９１、９２、９３、９５、１０７、
Ｃ．Ｉ．Ｒｅａｃｔｉｖｅ  Ｒｅｄ２、３、３：１、５、８、１１、２１、２２、２３、２４、２８、２９、３１、３３、３５、４３、４５、４９、５５、５６、５８、６５、６６、７８、８３、８４、１０６、１１１、１１２、１１３、１１４、１１６、１２０、１２３、１２４、１２８、１３０、１３６、１４１、１４７、１５８、１５９、１７１、１７４、１８０、１８３、１８４、１８７、１９０、１９３、１９４、１９５、１９８、２１８、２２０、２２２、２２３、２２６、２２８、２３５、
Ｃ．Ｉ．Ｒｅａｃｔｉｖｅ  Ｖｉｏｌｅｔ１、２、４、５、６、２２、２３、３３、３６、３８、
Ｃ．Ｉ．Ｒｅａｃｔｉｖｅ  Ｂｌｕｅ２、３、４、７、１３、１４、１５、１９、２１、２５、２７、２８、２９、３８、３９、４１、４９、５０、５２、６３、６９、７１、７２、７７、７９、８９、１０４、１０９、１１２、１１３、１１４、１１６、１１９、１２０、１２２、１３７、１４０、１４３、１４７、１６０、１６１、１６２、１６３、１６８、１７１、１７６、１８２、１８４、１９１、１９４、１９５、１９８、２０３、２０４、２０７、２０９、２１１、２１４、２２０、２２１、２２２、２３１、２３５、２３６、
Ｃ．Ｉ．Ｒｅａｃｔｉｖｅ  Ｇｒｅｅｎ８、１２、１５、１９、２１、
Ｃ．Ｉ．Ｒｅａｃｔｉｖｅ  Ｂｒｏｗｎ２、７、９、１０、１１、１７、１８、１９、２１、２３、３１、３７、４３、４６、
Ｃ．Ｉ．Ｒｅａｃｔｉｖｅ  Ｂｌａｃｋ５、８、１３、１４、３１、３４、３９等が挙げられる。
【０１４２】
本発明に適用可能な酸性染料としては、
Ｃ．Ｉ．Ａｃｉｄ  Ｙｅｌｌｏｗ１、３、１１、１７、１８、１９、２３、２５、３６、３８、４０、４０：１、４２、４４、４９、５９、５９：１、６１、６５、６７、７２、７３、７９、９９、１０４、１５９、１６９、１７６、１８４、１９３、２００、２０４、２０７、２１５、２１９２１９：１、２２０、２３０、２３２、２３５、２４１、２４２、２４６、
Ｃ．Ｉ．Ａｃｉｄ  Ｏｒａｎｇｅ３、７、８、１０、１９、２２、２４、５１、５１Ｓ、５６、６７、７４、８０、８６、８７、８８、８９、９４、９５、１０７、１０８、１１６、１２２、１２７、１４０、１４２、１４４、１４９、１５２、１５６、１６２、１６６、１６８
Ｃ．Ｉ．Ａｃｉｄ  Ｒｅｄ１、６、８、９、１３、１８、２７、３５、３７、５２、５４、５７、７３、８２、８８、９７、９７：１、１０６、１１１、１１４、１１８、１１９、１２７、１３１、１３８、１４３、１４５、１５１、１８３、１９５、１９８、２１１、２１５、２１７、２２５、２２６、２４９、２５１、２５４、２５６、２５７、２６０、２６１、２６５、２６６、２７４、２７６、２７７、２８９、２９６、２９９、３１５、３１８、３３６、３３７、３５７、３５９、３６１、３６２、３６４、３６６、３９９、４０７、４１５、
Ｃ．Ｉ．Ａｃｉｄ  Ｖｉｏｒｅｔ１７、１９、２１、４２、４３、４７、４８、４９、５４、６６、７８、９０、９７、１０２、１０９、１２６、
Ｃ．Ｉ．Ａｃｉｄ  Ｂｌｕｅ  １、７、９、１５、２３、２５、４０、６１：１、６２、７２、７４、８０、８３、９０、９２、１０３、１０４、１１２、１１３、１１４、１２０、１２７、１２７：１、１２８、１２９、１３８、１４０、１４２、１５６、１５８、１７１、１８２、１８５、１９３、１９９、２０１、２０３、２０４、２０５、２０７、２０９、２２０、２２１、２２４、２２５、２２９、２３０、２３９、２５８、２６０、２６４、２７７：１、２７８、２７９、２８０、２８４、２９０、２９６、２９８、３００、３１７、３２４、３３３、３３５、３３８、３４２、３５０、
Ｃ．Ｉ．Ａｃｉｄ  Ｇｒｅｅｎ  ９、１２、１６、１９、２０、２５、２７、２８、４０、４３、５６、７３、８１、８４、１０４、１０８、１０９、
Ｃ．Ｉ．Ａｃｉｄ  Ｂｒｏｗｎ  ２、４、１３、１４、１９、２８、４４、１２３、２２４、２２６、２２７、２４８、２８２、２８３、２８９、２９４、２９７、２９８、３０１、３５５、３５７、４１３
Ｃ．Ｉ．Ａｃｉｄ  Ｂｌａｃｋ  １、２、３、２４、２４：１、２６、３１、５０、５２、５２：１、５８、６０、６３、６３Ｓ、１０７、１０９、１１２、１１９、１３２、１４０、１５５、１７２、１８７、１８８、１９４、２０７、２２２、
本発明に適用可能な分散染料としては、
Ｃ．Ｉ．Ｄｉｓｐｅｒｓｅ  Ｙｅｌｌｏｗ３、４、５、７、９、１３、２３、２４、３０、３３、３４、４２、４４、４９、５０、５１、５４、５６、５８、６０、６３、６４、６６、６８、７１、７４、７６、７９、８２、８３、８５、８６、８８、９０、９１、９３、９８、９９、１００、１０４、１０８、１１４、１１６、１１８、１１９、１２２、１２４、１２６、１３５、１４０、１４１、１４９、１６０、１６２、１６３、１６４、１６５、１７９、１８０、１８２、１８３、１８４、１８６、１９２、１９８、１９９、２０２、２０４、２１０、２１１、２１５、２１６、２１８、２２４、２２７、２３１、２３２
Ｃ．Ｉ．Ｄｉｓｐｅｒｓｅ  Ｏｒａｎｇｅ１、３、５、７、１１、１３、１７、２０、２１、２５、２９、３０、３１、３２、３３、３７、３８、４２、４３、４４、４５、４６、４７、４８、４９、５０、５３、５４、５５、５６、５７、５８、５９、６１、６６、７１、７３、７６、７８、８０、８９、９０、９１、９３、９６、９７、１１９、１２７、１３０、１３９、１４２、
Ｃ．Ｉ．Ｄｉｓｐｅｒｓｅ  Ｒｅｄ１、４、５、７、１１、１２、１３、１５、１７、２７、４３、４４、５０、５２、５３、５４、５５、５６、５８、５９、６０、６５、７２、７３、７４、７５、７６、７８、８１、８２、８６、８８、９０、９１、９２、９３、９６、１０３、１０５、１０６、１０７、１０８、１１０、１１１、１１３、１１７、１１８、１２１、１２２、１２６、１２７、１２８、１３１、１３２、１３４、１３５、１３７、１４３、１４５、１４６、１５１、１５２、１５３、１５４、１５７、１５９、１６４、１６７、１６９、１７７、１７９、１８１、１８３、１８４、１８５、１８８、１８９、１９０、１９１、１９２、２００、２０１、２０２、２０３、２０５、２０６、２０７、２１０、２２１、２２４、２２５、２２７、２２９、２３９、２４０、２５７、２５８、２７７、２７８、２７９、２８１、２８８、２９８、３０２、３０３、３１０、３１１、３１２、３２０、３２４、３２８、
Ｃ．Ｉ．Ｄｉｓｐｅｒｓｅ  Ｖｉｏｌｅｔ  １、４、８、２３、２６、２７、２８、３１、３３、３５、３６、３８、４０、４３、４６、４８、５０、５１、５２、５６、５７、５９、６１、６３、６９、７７、
Ｃ．Ｉ．Ｄｉｓｐｅｒｓｅ  Ｇｒｅｅｎ９、
Ｃ．Ｉ．Ｄｉｓｐｅｒｓｅ  Ｂｒｏｗｎ１、２、４、９、１３、１９
Ｃ．Ｉ．Ｄｉｓｐｅｒｓｅ  Ｂｌｕｅ３、７、９、１４、１６、１９、２０、２６、２７、３５、４３、４４、５４、５５、５６、５８、６０、６２、６４、７１、７２、７３、７５、７９、８１、８２、８３、８７、９１、９３、９４、９５、９６、１０２、１０６、１０８、１１２、１１３、１１５、１１８、１２０、１２２、１２５、１２８、１３０、１３９、１４１、１４２、１４３、１４６、１４８、１４９、１５３、１５４、１５８、１６５、１６７、１７１、１７３、１７４、１７６、１８１、１８３、１８５、１８６、１８７、１８９、１９７、１９８、２００、２０１、２０５、２０７、２１１、２１４、２２４、２２５、２５７、２５９、２６７、２６８、２７０、２８４、２８５、２８７、２８８、２９１、２９３、２９５、２９７、３０１、３１５、３３０、３３３、
Ｃ．Ｉ．Ｄｉｓｐｅｒｓｅ  Ｂｌａｃｋ１、３、１０、２４等が挙げられる。
【０１４３】
分散染料を用いたインクジェット捺染において、高温処理で発色させる場合は、機械や布地の白場に染料が昇華することで汚染の原因とならないために、昇華堅牢度のよい分散染料を選定することが好ましい。
【０１４４】
本発明に適用可能な顔料としては、
カーボンブラック、
Ｃ．Ｉ．Ｐｉｇｍｅｎｔ  Ｙｅｌｌｏｗ１、３、１２、１３、１４、１６、１７、４３、５５、７４、８１、８３、１０９、１１０、１２０、１３８、
Ｃ．Ｉ．Ｐｉｇｍｅｎｔ  Ｏｒａｎｇｅ１３、１６、３４、４３、
Ｃ．Ｉ．Ｐｉｇｍｅｎｔ  Ｒｅｄ２、５、８、１２、１７、２２、２３、４１、１１２、１１４、１２２、１２３、１４６、１４８、１４９、１５０、１６６、１７０、２２０、２３８、２４５、２５８、
Ｃ．Ｉ．Ｐｉｇｍｅｎｔ  Ｖｉｏｌｅｔ１９、２３、
Ｃ．Ｉ．Ｐｉｇｍｅｎｔ  Ｂｌｕｅ１５、１５：１、１５：３、１５：５、２９、
Ｃ．Ｉ．Ｐｉｇｍｅｎｔ  Ｂｒｏｗｎ  ２２、
Ｃ．Ｉ．Ｐｉｇｍｅｎｔ  Ｂｌａｃｋ  １、７、
Ｃ．Ｉ．Ｐｉｇｍｅｎｔ  Ｗｈｉｔｅ  ６、
〔水溶性溶剤〕
本発明に係るカラーインクに用いることのできる水溶性溶剤としては、以下に示す具体例の有機溶剤を含有することができる。
【０１４５】
アルコール類（例えば、メタノール、エタノール、プロパノール、イソプロパノール、ブタノール、イソブタノール、ｓｅｃ−ブタノール、ｔ−ブタノール）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン）、アミド類（例えば、ホルムアミド、Ｎ、Ｎ−ジメチルホルムアミド、Ｎ、Ｎ−ジメチルアセトアミド等）、複素環類（例えば、２−ピロリドン、Ｎ−メチル−２−ピロリドン、シクロヘキシルピロリドン、２−オキサゾリドン、１、３−ジメチル−２−イミダゾリジノン等）、スルホキシド類（例えば、ジメチルスルホキシド）等が挙げられる。
【０１４６】
〔水溶性高分子〕
本発明に係るカラーインクは、水溶性高分子を含有することがにじみ抑制の観点から好ましい。水溶性高分子としては、酸価が１００ｍｇＫＯＨ／ｇ以上、３００ｍｇＫＯＨ／ｇ以下であり、かつ重量平均分子量が３０００以上、３００００以下であることが好ましい。
【０１４７】
カラーインクに適用可能な高分子化合物としては、上記機能性インクで説明した水溶性高分子の中で、酸価及び重量平均分子量として、上記で規定する要件を、満たすものを用いることができる。
【０１４８】
〔その他の添加剤〕
本発明に係るカラーインクにおいては、インクの長期保存安定性を保つため、防腐剤、防黴剤をインク中に添加することができる。防腐剤、防黴剤としては、例えば、芳香族ハロゲン化合物（例えば、Ｐｒｅｖｅｎｔｏｌ  ＣＭＫ）、メチレンジチオシアナート、含ハロゲン窒素硫黄化合物、１，２−ベンズイソチアゾリン−３−オン（例えば、ＰＲＯＸＥＬ  ＧＸＬ）などが挙げられる。
【実施例】
【０１４９】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。
【０１５０】
《粘着性ベルトの作製》
（粘着性ベルト１の作製）
ポリウレタン（厚さ２００μｍ）からなる無端ベルトを搬送させながら、感圧性地貼り剤として、捺染用地貼り剤ＳＩ−Ｓ（横浜ポリマー研究所製）を、地貼り剤容器より刷毛に順次供給しながら、厚さ５ｍｍとなるように塗設して、粘着性ベルト１を作製した。
【０１５１】
（粘着性ベルト２の作製）
ポリウレタン（厚さ２００μｍ）からなる無端ベルトを搬送させながら、感熱性地貼り剤として、捺染用地貼り剤ＳＨ−３０（横浜ポリマー研究所製）を、地貼り剤容器より刷毛に順次供給しながら、厚さ５ｍｍとなるように塗設して、粘着性ベルト１を作製した。
【０１５２】
《布帛の準備》
下記の各布帛を準備した。
【０１５３】
布帛１：綿天竺
布帛２：綿ブロード
布帛３：絹サテン１６匁
布帛４：ナイロン（ニット）
布帛５：ポリエステル（サテン）
《機能性インクの調製》
表１に記載の各添加剤を順次混合、溶解して、機能性インクＦＩ−１〜ＦＩ−９を調製した。
【０１５４】
【表１】
2010106374.tif 000003
【０１５５】
なお、表１に略称で記載した各添加剤の詳細は、以下の通りである。
【０１５６】
〈水溶性高分子〉
Ｋ３０：ポリビニルピロリドンＫ３０（東京化成工業社製、重量平均分子量：約４万、水酸基価：０ｍｇＫＯＨ／ｍｇ、酸価：０ｍｇＫＯＨ／ｍｇ）
Ｆ８８：アデカプルロニックＦ８８（旭電化社製、重量平均分子量：約１万、水酸基価：５０ｍｇＫＯＨ／ｍｇ未満、酸価：０ｍｇＫＯＨ／ｍｇ）
７０Ｊ：ジョンクリル７０Ｊ（東京化成工業社製水溶性樹脂、重量平均分子量：１６５００、水酸基価：０ｍｇＫＯＨ／ｍｇ、酸価：２４０ｍｇＫＯＨ／ｍｇ）
ＰＶＡ２１０：ポリビニルアルコールＰＶＡ２１０（クラレ社製、重量平均分子量：約１０万、水酸基価：５００ｍｇＫＯＨ／ｍｇ以上、酸価：０ｍｇＫＯＨ／ｍｇ）
〈水溶性有機溶剤〉
ＥＧ：エチレングリコール
ＰＧ：プロピレングリコール
〈低表面張力溶剤〉
ＤＥＧＢＥ：ジエチレングリコールモノブチルエーテル
〈界面活性剤〉
ＫＦ３５１Ａ：信越化学社製、シリコーン系界面活性剤
《カラーインクセットの調製》
〔カラーインクセット１の調製：反応性染料〕
（イエローインクＹ１の調製）
Ｃ．Ｉ．リアクティブイエロー９５                                  １２質量％
エチレングリコール                                                １０質量％
プロピレングリコール                                              ２５質量％
グリセリン                                                          ３質量％
以上の各添加剤を混合した後、イオン交換水で１００質量％に仕上げて、イエローインクＹ１を調製した。
【０１５７】
（マゼンタインクＭ１、シアンインクＣ１、ブラックインクＢｋ１、ライトマゼンタインクＬＭ１、ライトシアンインクＬＣ１の調製）
上記イエローインクＹ１の調製において、色材としてＣ．Ｉ．リアクティブイエロー９５（１２質量％）に代えて、それぞれＣ．Ｉ．リアクティブレッド２４（１３質量％）、Ｃ．Ｉ．リアクティブブルー７２（１２質量％）、Ｃ．Ｉ．リアクティブブラック３９（１４質量％）、Ｃ．Ｉ．リアクティブレッド２４（３．５質量％）、Ｃ．Ｉ．リアクティブブルー７２（３質量％）を用いた以外は同様にして、マゼンタインクＭ１、シアンインクＣ１、ブラックインクＢｋ１、ライトマゼンタインクＬＭ１、ライトシアンインクＬＣ１を調製した。
【０１５８】
〔カラーインクセット２の調製：反応性染料〕
（イエローインクＹ２の調製）
Ｃ．Ｉ．リアクティブイエロー９５                                  １２質量％
エチレングリコール                                                １０質量％
プロピレングリコール                                              ２５質量％
グリセリン                                                          ３質量％
ジョンクリル７０Ｊ（東京化成工業社製水溶性樹脂）                    ３質量％
以上の各添加剤を混合した後、イオン交換水で１００質量％に仕上げて、イエローインクＹ２を調製した。
【０１５９】
（マゼンタインクＭ２、シアンインクＣ２、ブラックインクＢｋ２、ライトマゼンタインクＬＭ２、ライトシアンインクＬＣ２の調製）
上記イエローインクＹ２の調製において、色材としてＣ．Ｉ．リアクティブイエロー９５（１２質量％）に代えて、それぞれＣ．Ｉ．リアクティブレッド２４（１３質量％）、Ｃ．Ｉ．リアクティブブルー７２（１２質量％）、Ｃ．Ｉ．リアクティブブラック３９（１４質量％）、Ｃ．Ｉ．リアクティブレッド２４（３．５質量％）、Ｃ．Ｉ．リアクティブブルー７２（３質量％）を用いた以外は同様にして、マゼンタインクＭ２、シアンインクＣ２、ブラックインクＢｋ２、ライトマゼンタインクＬＭ２、ライトシアンインクＬＣ２を調製した。
【０１６０】
〔カラーインクセット３の調製：酸性染料〕
（イエローインクＹ３の調製）
Ｃ．Ｉ．アシッドイエロー７９                                        ６質量％
エチレングリコール                                                １５質量％
プロピレングリコール                                              １０質量％
グリセリン                                                          ３質量％
以上の各添加剤を混合した後、イオン交換水で１００質量％に仕上げて、イエローインクＹ３を調製した。
【０１６１】
（マゼンタインクＭ３、シアンインクＣ３、ブラックインクＢｋ３、ライトマゼンタインクＬＭ３、ライトシアンインクＬＣ３の調製）
上記イエローインクＹ３の調製において、色材としてＣ．Ｉ．アシッドイエロー７９（６質量％）に代えて、それぞれＣ．Ｉ．アシッドレッド２４９（５質量％）、Ｃ．Ｉ．ダイレクトブルー１９９（５質量％）、Ｃ．Ｉ．アシッドブラック５２（６質量％）を用いた以外は同様にして、マゼンタインクＭ３、シアンインクＣ３、ブラックインクＢｋ３、を調製した。また、上記イエローインクＹ３の調製において、色材としてＣ．Ｉ．アシッドイエロー７９（６質量％）に代えて、Ｃ．Ｉ．アシッドレッド２４９（１．８質量％）、Ｃ．Ｉ．アシッドブルー１９９（１．６質量％）を用い、更に、プロピレングリコールの添加量を１５質量％に、グリセリンの添加量を４．５質量％にそれぞれ変更した以外は同様にして、ライトマゼンタインクＬＭ３、ライトシアンインクＬＣ３を調製した。
【０１６２】
〔カラーインクセット４の調製：酸性染料〕
（イエローインクＹ４の調製）
Ｃ．Ｉ．アシッドイエロー７９                                        ６質量％
エチレングリコール                                                １５質量％
プロピレングリコール                                              １０質量％
グリセリン                                                          ３質量％
ジョンクリル７０Ｊ（東京化成工業社製水溶性樹脂）                    ３質量％
以上の各添加剤を混合した後、イオン交換水で１００質量％に仕上げて、イエローインクＹ４を調製した。
【０１６３】
（マゼンタインクＭ４、シアンインクＣ４、ブラックインクＢｋ４、ライトマゼンタインクＬＭ４、ライトシアンインクＬＣ４の調製）
上記イエローインクＹ４の調製において、色材としてＣ．Ｉ．アシッドイエロー７９（６質量％）に代えて、それぞれＣ．Ｉ．アシッドレッド２４９（５質量％）、Ｃ．Ｉ．ダイレクトブルー１９９（５質量％）、Ｃ．Ｉ．アシッドブラック５２（６質量％）を用いた以外は同様にして、マゼンタインクＭ４、シアンインクＣ４、ブラックインクＢｋ４、を調製した。また、上記イエローインクＹ４の調製において、色材としてＣ．Ｉ．アシッドイエロー７９（６質量％）に代えて、Ｃ．Ｉ．アシッドレッド２４９（１．８質量％）、Ｃ．Ｉ．アシッドブルー１９９（１．６質量％）を用い、更に、プロピレングリコールの添加量を１５質量％に、ジョンクリル７０Ｊの添加量を４．５質量％に変更した以外は同様にして、ライトマゼンタインクＬＭ４、ライトシアンインクＬＣ４を調製した。
【０１６４】
〔カラーインクセット５の調製：分散染料〕
（イエローインクＹ５の調製）
Ｃ．Ｉ．ディスパーズイエロー１４９                                  ８質量％
リグニンスルホン酸ナトリウム                                        ４質量％
エチレングリコール                                                ３０質量％
プロピレングリコール                                              １０質量％
グリセリン                                                          ３質量％
以上の各添加剤を混合した後、イオン交換水で１００質量％に仕上げて、イエローインクＹ５を調製した。
【０１６５】
（マゼンタインクＭ５の調製）
上記イエローインクＹ５の調製において、色材としてＣ．Ｉ．ディスパーズイエロー１４９（８質量％）に代えて、Ｃ．Ｉ．ディスパーズレッド３０２（８質量％）を用いた以外は同様にして、マゼンタインクＭ５を調製した。
【０１６６】
（シアンインクＣ５、ブラックインクＢｋ５の調製）
上記イエローインクＹ５の調製において、色材としてＣ．Ｉ．ディスパーズブルー６０（７質量％）、Ｃ．Ｉ．ディスパーズブラック１０（７質量％）にそれぞれ変更し、更にリグニンスルホン酸ナトリウムの添加量を３．５質量％に変更した以外は同様にして、シアンインクＣ５、ブラックインクＢｋ５を調製した。
【０１６７】
（ライトマゼンタインクＬＭ５の調製）
Ｃ．Ｉ．ディスパーズレッド３０２                                    ２質量％
リグニンスルホン酸ナトリウム                                        １質量％
エチレングリコール                                                ３０質量％
プロピレングリコール                                              １５質量％
グリセリン                                                      ４．５質量％
以上の各添加剤を混合した後、イオン交換水で１００質量％に仕上げて、ライトマゼンタインクＬＭ５を調製した。
【０１６８】
（ライトシアンインクＬＣ５の調製）
Ｃ．Ｉ．ディスパーズブルー６０                                      ２質量％
リグニンスルホン酸ナトリウム                                        １質量％
エチレングリコール                                                ３０質量％
プロピレングリコール                                              １５質量％
グリセリン                                                      ４．５質量％
以上の各添加剤を混合した後、イオン交換水で１００質量％に仕上げて、ライトシアンインクＬＣ５を調製した。
【０１６９】
《プリントの作製》
〔プリント１の作成〕
（プリント装置１）
図１３のａ）に記載の乾燥手段を持たないプリント装置を使用した。
【０１７０】
粘着性ベルト１としては、上記作製した粘着性ベルト１（感圧性地貼り剤を表面に保持）を用い、布帛Ｐとしては、綿天竺を使用した。
【０１７１】
機能性インク吐出用のインクジェットヘッド５は、液滴量１４ｐｌ、駆動周波数１０ｋＨｚ、のピエゾ形ヘッド（ノズル数５１２）を２基準備し、それぞれのインクジェットヘッド５に機能性インクＦＩ−１を装填し、２つのヘッドより、機能性インクＦＩ−１を布帛上全面に均一に付与した。１つのヘッドから７．５ｍｌ／ｍ２の量になるようＤｕｔｙを調整し、２つのヘッドで計１５ｍｌ／ｍ２の機能性インクＦＩ−１を付与した。
【０１７２】
カラーインクセット用のインクジェットヘッド７は、液滴量１４ｐｌ、駆動周波数１０ｋＨｚのピエゾ形ヘッド（ノズル数５１２）を６基配置し、それぞれのインクジェットヘッドに、インクセット１のそれぞれのインク（Ｙ１、Ｍ１、Ｃ１、Ｂｋ１、ＬＭ１、ＬＣ１）を充填した。
【０１７３】
機能性インク、カラーインクとも、７２０ｄｐｉ×７２０ｄｐｉの解像度で、８パス印字モードの同条件で記録した。なお、本発明でいうｄｐｉとは、２．５４ｃｍあたりのドット数を表す。
【０１７４】
（印字画像）
幅１４００ｍｍ、長さ高さ１４００ｍｍの布帛上に、Ｙ、Ｍ、Ｃ、Ｂ、Ｇ、Ｒ、混合Ｂｋ（Ｙ、Ｍ、Ｃ各１００％）の最大濃度で、半径３０ｍｍの水玉（真円、塗りつぶし）及び、１辺３０ｍｍの正方形（塗りつぶし）、デザインプリント柄模様３種を複数描画する画像を、連続して描画した。
【０１７５】
（後処理）
上記印字画像をプリントした後、布帛を粘着性ベルト１から剥離し、剥離した布帛を乾燥機に入れて、７０℃の送風乾燥条件で乾燥した後、ロール上に一旦巻き取った。次いで、巻き取ったプリント物を、捺染用スチーマーにて加熱発色した。その後、水洗、湯洗、ソーピング、乾燥を行って、プリント１を得た。
【０１７６】
〔プリント２、３の作成〕
上記プリント１の作成において、機能性インクＦＩ−１に代えて、それぞれ機能性インクＦＩ−２、ＦＩ−３を用いた以外は同様にして、プリント２、３を得た。
【０１７７】
〔プリント４の作成〕
上記プリント１の作成において、プリント装置１に代えて、下記のプリント装置２を用いた以外は同様にして、プリント４を作成した。
【０１７８】
（プリント装置２）
図１３のｂ）に記載のプリント装置を使用した。
【０１７９】
布帛の搬送は、プリント装置１で用いた粘着性ベルト１に代えて、布帛を固定搬送しないローラ搬送方式により搬送した。また、機能性インク吐出用のインクジェットヘッド５とカラーインクセット用のインクジェットヘッド７の間に、乾燥手段（遠赤外光の照射装置１１）として、ハイベック社製のＨＹＧ−ＣＧ（加熱長１７００ｍｍ、定格出力４．２５ｋＷ）を配置し、搬送する布帛の表面温度が５５℃になるように制御して、機能性インクＦＩ−１の乾燥を行った。
【０１８０】
〔プリント５の作成〕
上記プリント１の作成において、プリント装置１により機能性インクＦＩ−１の付与を行わなかった以外は同様にして、プリント５を作成した。
【０１８１】
〔プリント６の作成〕
上記プリント１の作成において、プリント装置１に代えて、下記のプリント装置３を用いた以外は同様にして、プリント４を作成した。
【０１８２】
（プリント装置３）
図１３のｃ）に記載のプリント装置を使用した。
【０１８３】
上記プリント装置１において、機能性インク吐出用のインクジェットヘッド５とカラーインクセット用のインクジェットヘッド７の間に、乾燥手段（遠赤外光の照射装置１１）として、ハイベック社製のＨＹＧ−ＣＧ（加熱長１７００ｍｍ、定格出力４．２５ｋＷ）を配置し、搬送する布帛の表面温度が５５℃になるように制御して、機能性インクＦＩ−１の乾燥を行った以外は、同様の構成とした。
【０１８４】
〔プリント７、８作成〕
上記プリント６の作成において、機能性インクＦＩ−１に代えて、それぞれ機能性インクＦＩ−４、ＦＩ−５を用いた以外は同様にして、プリント７、８を得た。
【０１８５】
〔プリント９の作成〕
上記プリント８の作成において、プリント装置３に代えて、下記のプリント装置４を用いた以外は同様にして、プリント９を作成した。
【０１８６】
（プリント装置４）
上記プリント装置３において、粘着性ベルト１に代えて、粘着性ベルト２（感熱性地貼り剤を表面に保持）を用いた以外は同様にして、プリント装置４を作製した。
【０１８７】
〔プリント１０の作成〕
上記プリント９の作成において、プリント装置４に代えて、下記のプリント装置５を用いた以外は同様にして、プリント１０を作成した。
【０１８８】
（プリント装置５）
図１４のａ）に記載のプリント装置を使用した。
【０１８９】
上記プリント装置４において、乾燥手段として遠赤外光の照射装置１１に代えて、内部に発熱体を備え、布帛の全巾をカバーする大きさのホットプレート１０を配置し、布帛を５５℃に加熱した以外は同様にして、プリント装置５を作製した。
【０１９０】
〔プリント１１の作成〕
上記プリント１０の作成において、プリント装置５に代えて、下記のプリント装置６を用いた以外は同様にして、プリント１１を作成した。
【０１９１】
（プリント装置６）
図１４のｂ）に記載のプリント装置を使用した。
【０１９２】
上記プリント装置５において、ホットプレートを更にカラーインクセット用のインクジェットヘッド７下部及びカラーインクセット用のインクジェットヘッド７の下流側に配置した以外は同様の構成として、プリント装置６を作製した。
【０１９３】
〔プリント１２〜１４の作成〕
上記プリント１０の作成において、機能性インクＦＩ−５に代えて、それぞれＦＩ−６〜ＦＩ−８を用いた以外は同様にして、プリント１２〜１４を作成した。
【０１９４】
〔プリント１５の作成〕
上記プリント１１の作成において、布帛１（綿天竺）に代えて、布帛２（綿ブロード）を用いた以外は同様にして、プリント１５を作成した。
【０１９５】
〔プリント１６の作成〕
上記プリント１２の作成において、布帛１（綿天竺）に代えて、布帛２（綿ブロード）を用いた以外は同様にして、プリント１６を作成した。
【０１９６】
〔プリント１７、１８の作成〕
上記プリント１５、１６の作成において、インクセット１に代えて、それぞれインクセット２を用いた以外は同様にして、プリント１７、１８を作成した。
【０１９７】
〔プリント１９、２０の作成〕
上記プリント１７、１８の作成において、布帛２（綿ブロード）に代えて、布帛３（絹サテン１６匁）を用いた以外は同様にして、プリント１９、２０を作成した。
【０１９８】
〔プリント２１の作成〕
上記プリント１１の作成において、機能性インクＦＩ−１に代えて、機能性インクＦＩ−９を用いた以外は同様にして、プリント２１を作成した。
【０１９９】
〔プリント２２の作成〕
上記プリント５の作成において、プリント装置１における粘着性ベルト１を粘着性ベルト２に変更し、布帛１（綿天竺）に代えて、布帛３（絹サテン１６匁）を用い、加えてインクセット１をインクセット３に変更した以外は同様にして、プリント２２を作成した。
【０２００】
〔プリント２３の作成〕
上記プリント９の作成において、布帛１（綿天竺）に代えて、布帛３（絹サテン１６匁）を用い、機能性インクＦＩ−５に代えて、機能性インクＦＩ−８を用い、加えてインクセット１をインクセット３に変更した以外は同様にして、プリント２３を作成した。
【０２０１】
〔プリント２４の作成〕
上記プリント２３の作成において、布帛３（絹サテン１６匁）に代えて、布帛４（ナイロン）を用い、下記のプリント装置７を用い、加えてインクセット３をインクセット４に変更した以外は同様にして、プリント２４を作成した。
【０２０２】
（プリント装置７）
図１４のｃ）に記載のプリント装置を使用した。
【０２０３】
上記プリント装置５において、機能性インク吐出用のインクジェットヘッド５とカラーインクセット用のインクジェットヘッド７の間に、乾燥手段（遠赤外光の照射装置１１）として、ハイベック社製のＨＹＧ−ＣＧ（加熱長１７００ｍｍ、定格出力４．２５ｋＷ）を配置し、搬送する布帛の表面温度が５５℃になるように制御し、更に、ホットプレートを更にカラーインクセット用のインクジェットヘッド７下部及びカラーインクセット用のインクジェットヘッド７の下流側に配置した以外は同様の構成として、プリント装置７を作製した。
【０２０４】
〔プリント２５の作成〕
上記プリント２２の作成において、布帛３（絹サテン１６匁）に代えて、布帛５（ポリエステル）を用い、加えてインクセット３をインクセット５に変更した以外は同様にして、プリント２５を作成した。
【０２０５】
〔プリント２６の作成〕
上記プリント２４の作成において、布帛４（ナイロン）に代えて、布帛５（ポリエステル）を用い、加えてインクセット４をインクセット５に変更した以外は同様にして、プリント２６を作成した。
【０２０６】
〔プリント２７〜３９の作成〕
上記プリント１１の作成において、プリント装置６（図１４のｂ））に代えて、図１〜図１２に記載の各プリント装置（プリント装置８〜１９）をそれぞれ用いた以外は同様にして、プリント２７〜３８を作成した。
【０２０７】
なお、図２に記載のブリント装置９の温風付与手段６としては、内部に送風ファンと発熱体を設けた構造とし、布帛表面温度が５５℃となるように制御した。また、図３に記載のブリント装置１０の防風手段としては、内部に排気ファンを備えた装置を用い、温風付与手段６の１／２の空気容量条件で排気した。図１１に記載のブリント装置１７のヒートローラとしては、中心部に外周部を加熱するための温度コントロール可能な熱源（ハロゲンランプ）を装着したステンレスを用いたローラで構成し、その最外周部をテフロン（登録商標）で被覆した搬送ローラを用い、図１２に記載のブリント装置１８のマイクロ波照射部としては、２．４５ＧＨｚマイクロ波照射機（四国計測工業（株）製  μ−ｒｅａｃｔｏｒ）を用いた。
【０２０８】
各プリント装置においては、布帛の温度を５５℃となるように制御した。
【０２０９】
《プリントの評価》
〔にじみ耐性の評価〕
上記方法により形成した１辺３０ｍｍの正方形（塗りつぶし）の境界部分のにじみの有無を目視観察し、下記の基準に従って、にじみ耐性を評価した。
【０２１０】
５：まったくにじみがない
４：ＹＭＣコンポジットＫベタ画像（３３ｍｌ／ｍ２）で、画像周辺部に若干のにじみが見られる
３：ＹＭＣコンポジットＫベタ画像（３３ｍｌ／ｍ２）で、画像周辺部でにじみが見られるが、Ｂ、Ｇ、Ｒの二次色ベタ画像（２２ｍｌ／ｍ２）ではにじみはほとんどない
２：Ｂ、Ｇ、Ｒの二次色ベタ画像（２２ｍｌ／ｍ２）で画像周辺部でもにじみが見られる
１：Ｙ、Ｍ、Ｃ単色画像（１１ｍｌ／ｍ２）でも画像周辺部でもにじみが見られる
〔汚染故障耐性の評価〕
印字画像を形成した後の発色、洗濯、乾燥工程におけるプリントの汚染状態を目視観察し、下記の基準に従って汚染故障耐性の評価を行った。
【０２１１】
３：汚染はまったくない
２：裏面汚染があるが、プリント後の乾燥条件強化で汚染はなくなる
１：裏面の汚染があり、実用に耐えない品質である
〔画像再現性の評価〕
印字画像の形成、発色、洗濯、乾燥後のプリントの水玉画像について、真円性を目視観察し、下記の基準に従って画像再現性を評価した。
【０２１２】
４：デジタルデータと同じ、真円の水玉がきれいに描画できている
３：真円性は若干崩れているところが散見されるが実用レベル
２：水玉が楕円状に変形しているのが判別でき、実用上問題がある
１：水玉が激しく楕円状に変形し、実用に耐えない
〔発色性の評価〕
Ｙ、Ｍ、Ｃ、Ｋ、Ｂ、Ｇ、Ｒ、混合Ｂｋ（Ｙ、Ｍ、Ｃ各１００％）のすべての濃度を測定した。
【０２１３】
比較として、下記前処理液を調製し、布帛にマングルを使用して付与後、乾燥することで比較布帛を別途作製し、この比較布帛にプリントした試料の発色濃度の総計との比較評価を行った。
【０２１４】
〈反応染料用  比較布帛用前処理液〉
炭酸ナトリウム                                                      ３質量％
ポリビニルピロリドン（Ｋ３０）                                    １０質量％
尿素                                                                ５質量％
上記各添加剤を混合、溶解した後、イオン交換水で１００質量％に仕上げた。
【０２１５】
５：比較布帛濃度に対して、同等以上の発色濃度
４：比較布帛濃度に対して、９６％〜９９％の発色濃度
３：比較布帛濃度に対して、９１％〜９５％の発色濃度
２：比較布帛濃度に対しての８６％〜９０％発色濃度
１：比較布帛濃度に対しての８５以下の発色濃度
〔染着均一性の評価〕
各プリントを縦及び横に引っ張った際の未然着部の有無を目視観察し、下記の基準に従って染色均一性の評価を行った。
【０２１６】
３：布帛を縦、横に引っ張っても未染着部分が見えず均一に染まっている
２：布帛を縦、横に引っ張ると、部分的に未染着部分があるが、引っ張りを戻すと未染着部分は見えなくなる
１：布帛を縦、横に引っ張ると、未染着部分が目立ち、引っ張りを戻しても未染着部分が少し確認される
〔発色ムラ耐性の評価〕
各プリントの発色ムラの有無を目視観察し、下記の基準に従って発色ムラ耐性を評価した。
【０２１７】
５：ムラは全くない
４：ムラは確認できないが、左右の端の濃度が異なる
３：目立ちにくい村が数箇所ある
２：明らかなムラが数箇所ある
１：ムラが非常に多い。
【０２１８】
以上により得られた結果を、表２、表３に示す。
【０２１９】
【表２】
2010106374.tif 000004
【０２２０】
【表３】
2010106374.tif 000005
【０２２１】
表２、表３に記載の結果より明らかなように、本発明で規定する構成からなるテキスタイルプリント装置を用いて作成したプリントは、比較例に対し、にじみ耐性、汚染故障耐性、画像再現性、発色性、染着均一性及び発色ムラ耐性のいずれの特性においても、優れた特性を有していることが分かる。
【図面の簡単な説明】
【０２２２】
【図１】本発明のテキスタイルプリント装置の構成の一例を示す概略図である。
【図２】本発明のテキスタイルプリント装置の他の構成を示す概略図である。
【図３】防風手段を備えた本発明のテキスタイルプリント装置の構成の一例を示す概略図である。
【図４】防風手段を備えた本発明のテキスタイルプリント装置の構成の他の一例を示す概略図である。
【図５】本発明のテキスタイルプリント装置の他の乾燥手段を有する例を示す概略図である。
【図６】防風手段と乾燥手段を備えた本発明のテキスタイルプリント装置の他の例を示す概略図である。
【図７】防風手段と乾燥手段を備えた本発明のテキスタイルプリント装置の他の例を示す概略図である。
【図８】本発明のテキスタイルプリント装置の他の乾燥手段を有する例を示す概略図である。
【図９】本発明のテキスタイルプリント装置の他の乾燥手段を有する例を示す概略図である。
【図１０】本発明のテキスタイルプリント装置の他の乾燥手段を有する例を示す概略図である。
【図１１】本発明のテキスタイルプリント装置の他の乾燥手段を有する例を示す概略図である。
【図１２】本発明のテキスタイルプリント装置の他の乾燥手段を有する例を示す概略図である。
【図１３】実施例で用いたテキスタイルプリント装置の構成を示す概略図である。
【図１４】実施例で用いたテキスタイルプリント装置の構成を示す概略図である。
【符号の説明】
【０２２３】
１  粘着性ベルト
２  サポートロール
３  搬送ロール
４  ニップロール
５  機能性インク吐出用ヘッド
６  温風付与手段
７  カラーインク吐出用ヘッド
８  排気ファン
９  防風壁
１０  ホットプレート
１１  可視光或いは遠赤外光を用いた乾燥手段
１２  ヒートローラ
１３  マイクロ波照射部
【図１】
2010106374.tif 000006
【図２】
2010106374.tif 000007
【図３】
2010106374.tif 000008
【図４】
2010106374.tif 000009
【図５】
2010106374.tif 000010
【図６】
2010106374.tif 000011
【図７】
2010106374.tif 000012
【図８】
2010106374.tif 000013
【図９】
2010106374.tif 000014
【図１０】
2010106374.tif 000015
【図１１】
2010106374.tif 000016
【図１２】
2010106374.tif 000017
【図１３】
2010106374.tif 000018
【図１４】
2010106374.tif 000019